(57)【特許請求の範囲】
【請求項１】
弁作用金属またはその合金から構成される陽極と、
前記陽極の表面上に設けられる誘電体層と、
少なくとも２つのホスホン酸基をアルキル基を介して結合したカップリング剤から構成され、前記誘電体層の上に設けられる第１のカップリング剤層と、
第１のドーパントを含む導電性高分子を含み前記第１のカップリング剤層の上に設けられる第１の導電性高分子層と、
前記第１の導電性高分子層の上方に設けられる陰極層とを備え、
前記第１のカップリング剤層の表面の前記ホスホン酸基の一部が、前記第１の導電性高分子層の第２のドーパントとして機能している固体電解コンデンサ。
【請求項２】
前記カップリング剤から構成され、前記第１の導電性高分子層の上に設けられる第２のカップリング剤層と、
前記第２のカップリング剤層の上に設けられる第２の導電性高分子層とをさらに備え、
前記陰極層が、前記第２の導電性高分子層の上方に設けられる、請求項１に記載の固体電解コンデンサ。
【請求項３】
弁作用金属またはその合金から構成される陽極と、
前記陽極の表面上に設けられる誘電体層と、
第１のドーパントを含む導電性高分子を含み前記誘電体層上に設けられる第１の導電性高分子層と、
少なくとも２つのホスホン酸基をアルキル基を介して結合したカップリング剤から構成され、前記第１の導電性高分子層の上に設けられるカップリング剤層と、
前記カップリング剤層の上に設けられる第２の導電性高分子層と、
前記第２の導電性高分子層の上方に設けられる陰極層とを備え、
前記カップリング剤層の表面の前記ホスホン酸基の一部が、前記第１の導電性高分子層の第２のドーパントとして機能している固体電解コンデンサ。
【請求項４】
前記カップリング剤が、以下の一般式で表される、請求項１〜３のいずれか１項に記載
の固体電解コンデンサ。
【化１】
0005566709.tif 000007
（式中、ｎは、炭素数１〜１８の整数を示す。）
【発明の詳細な説明】
【技術分野】
【０００１】
本発明は、固体電解質として導電性高分子層を用いる固体電解コンデンサに関するものである。
【背景技術】
【０００２】
近年、電子機器の小型化及び軽量化に伴って、小型でかつ大容量の高周波用コンデンサが求められており、このようなコンデンサとして、タンタル、ニオブ、チタンまたはアルミニウムなどの弁作用金属の焼結体で形成された陽極の表面を酸化して、誘電体層を形成し、この誘電体層の上に固体電解質層を設けた固体電解コンデンサが提案されている。固体電解質層としては、導電性高分子を用いることにより、等価直列抵抗（ＥＳＲ）の低減が図られている。
【０００３】
しかしながら、無機物から形成される誘電体層と、有機物から形成される導電性高分子層との間で密着性が低下すると、ＥＳＲが増大するという課題を生じる。
【０００４】
特許文献１〜３においては、陽極の表面に誘電体層を形成した後、シランカップリング剤により誘電体層の表面を処理し、導電性高分子層を形成することが提案されている。
【０００５】
また、特許文献４においては、誘電体層の表面上に、シランカップリング剤による処理と導電性高分子層の形成とを繰り返して行うことが提案されている。
【０００６】
また、特許文献５においては、誘電体層の上に第１の導電性高分子層を部分的に形成した後、第１の導電性高分子層が形成されていない誘電体層の上にシランカップリング剤処理層を形成し、次に第１の導電性高分子層とシランカップリング剤処理層の上に第２の導電性高分子層を形成することが提案されている。
【０００７】
特許文献１〜５で用いられるシランカップリング剤は、無機材料である誘電体層と結合するカップリング基と、有機材料である導電性高分子との濡れ性が良い疎水性基を有した分子構造を有している。しかしながら、表面処理剤であるシランカップリング剤と固体電解質である導電性高分子間の密着性は、改善されるものの十分ではなかった。
【０００８】
そこで、特許文献６においては、疎水性基の末端に導電性高分子ドーパント基を有する表面処理剤を用いて、密着性を改善させることが提案されているが、表面処理剤を誘電体層に反応させる工程が煩雑であるという課題があった。
【先行技術文献】
【特許文献】
【０００９】
【特許文献１】特開平２−７４０２１号公報
【特許文献２】特開平４−７３９２４号公報
【特許文献３】特開平８−２９３４３６号公報
【特許文献４】特開平１１−３２９９００号公報
【特許文献５】特開２００６−１４０４４３号公報
【特許文献６】特開２００６−１４０４４２号公報
【発明の概要】
【発明が解決しようとする課題】
【００１０】
本発明の目的は、静電容量が高く、かつＥＳＲが小さい固体電解コンデンサを提供することにある。 
【課題を解決するための手段】
【００１１】
本発明の第１の局面に従う固体電解コンデンサは、弁作用金属またはその合金から構成される陽極と、陽極の表面上に設けられる誘電体層と、少なくとも２つのホスホン酸基をアルキル基を介して結合したカップリング剤から構成され、誘電体層の上に設けられる第１のカップリング剤層と、前記第１のカップリング剤層の上に設けられる第１の導電性高分子層と、第１の導電性高分子層の上方に設けられる陰極層とを備えることを特徴としている。
【００１２】
本発明の第２の局面に従う固体電解コンデンサは、上記本発明の第１の局面において、上記カップリング剤から構成され、第１の導電性高分子層の上に設けられる第２のカップリング剤層と、第２のカップリング剤層の上に設けられる第２の導電性高分子層とをさらに備え、陰極層が、第２の導電性高分子層の上方に設けられることを特徴としている。
【００１３】
本発明の第３の局面に従う固体電解コンデンサは、弁作用金属またはその合金から構成される陽極と、陽極の表面上に設けられる誘電体層と、誘電体層上に設けられる第１の導電性高分子層と、少なくとも２つのホスホン酸基をアルキル基を介して結合したカップリング剤から構成され、第１の導電性高分子層の上に設けられるカップリング剤層と、カップリング剤層の上に設けられる第２の導電性高分子層と、第２の導電性高分子層の上方に設けられる陰極層とを備えることを特徴としている。
【００１４】
本発明において用いるカップリング剤は、少なくとも２つのホスホン酸基をアルキル基を介して結合したカップリング剤である。このようなカップリング剤としては、以下の一般式で表されるものが挙げられる。
【００１５】
【化１】
0005566709.tif 000002
【００１６】
（式中、ｎは、炭素数１〜１８の整数を示す。）
【００１７】
本発明の第４の局面に従う製造方法は、上記本発明の第１の局面に従う固体電解コンデンサを製造することができる方法であり、陽極を形成する工程と、陽極の表面上に誘電体層を形成する工程と、誘電体層の上に第１のカップリング剤層を形成する工程と、第１のカップリング剤層の上に第１の導電性高分子層を形成する工程と、第１の導電性高分子層の上方に陰極層を形成する工程とを備えることを特徴としている。
【００１８】
本発明の第５の局面に従う製造方法は、上記本発明の第２の局面に従う固体電解コンデンサを製造することができる方法であり、本発明の第４の局面に従う製造方法において、第１の導電性高分子層の上に第２のカップリング剤層を形成する工程と、第２のカップリング剤層の上に第２の導電性高分子層を形成する工程と、第２の導電性高分子層の上方に陰極層を形成する工程とをさらに備えることを特徴としている。
【００１９】
本発明の第６の局面に従う製造方法は、上記本発明の第３の局面に従う固体電解コンデンサを製造することができる方法であり、陽極を形成する工程と、陽極の表面上に誘電体層を形成する工程と、誘電体層の上に第１の導電性高分子層を形成する工程と、第１の導電性高分子層の上にカップリング剤層を形成する工程と、カップリング剤層の上に第２の導電性高分子層を形成する工程と、第２の導電性高分子層の上方に陰極層を形成する工程とを備えることを特徴としている。
【発明の効果】
【００２０】
本発明の第１の局面、第２の局面及び第３の局面によれば、静電容量が高く、かつＥＳＲが小さい固体電解コンデンサとすることができる。
【００２１】
本発明の第４の局面、第５の局面及び第６の局面に従う製造方法によれば、静電容量が高く、かつＥＳＲが小さい固体電解コンデンサを効率良く製造することができる。
【図面の簡単な説明】
【００２２】
【図１】本発明の第１の局面に従う実施形態の固体電解コンデンサを示す模式的断面図。
【図２】図１に示す固体電解コンデンサの陽極、誘電体層、第１のカップリング剤層、第１の導電性高分子層、及び陰極層を拡大して示す模式的断面図。
【図３】本発明の第３の局面に従う実施形態の固体電解コンデンサを示す模式的断面図。
【図４】本発明の第２の局面に従う実施形態の固体電解コンデンサを示す模式的断面図。
【図５】本発明の第２の局面に従う他の実施形態の固体電解コンデンサを示す模式的断面図。
【図６】比較例の固体電解コンデンサを示す模式的断面図。
【図７】本発明の第１の局面に従う実施形態における誘電体層、カップリング剤層、及び導電性高分子層の結合状態を示す模式図。
【図８】本発明の第２の局面及び第３の局面に従う実施形態における第１の導電性高分子層、第１のカップリング剤層、及び第２の導電性高分子層の結合状態を示す模式図。
【発明を実施するための形態】
【００２３】
以下、本発明についてさらに詳細に説明する。
【００２４】
＜本発明の第１の局面＞
本発明の第１の局面においては、誘電体層の上に、第１のカップリング剤層を設け、第１のカップリング剤層の上に第１の導電性高分子層を設け、第１の導電性高分子層の上方に陰極層を設けている。
【００２５】
本発明においては、少なくとも２つのホスホン酸基をアルカリ基を介して結合したカップリング剤を用いて、カップリング剤層を形成している。ホスホン酸基は、誘電体層の酸化被膜と直接反応するため、カップリング剤におけるホスホン酸基のいずれかを、誘電体層と反応させることができ、シランカップリング剤を用いた場合に比べて、誘電体層への反応量を多くすることができる。反応量を増加させることにより、カップリング剤層の誘電体層への被覆率を増加させることができる。
【００２６】
さらに、カップリング剤層表面には、ホスホン酸が多く存在しているために、カップリング剤層を親水化することができる。親水化により、導電性高分子層を形成するときに用いる酸化剤や導電性高分子モノマーの多孔質体陽極内部への含浸性が向上し、被覆率を増加させることができる。
【００２７】
また、カップリング剤層の表面には、誘電体層と結合していないホスホン酸基を多く存在させることができる。このホスホン酸基は、カップリング剤層の上に導電性高分子層を形成した際、導電性高分子層の導電性高分子と相互作用を示す。例えば、ピロール環のＮやチオフェン環のＳと結合を形成する。このような結合の形成により、ホスホン酸基が導電性高分子層のドーパントとして機能する。従って、カップリング剤層と導電性高分子層が結合し、誘電体層から導電性高分子層までカップリング剤層を介して結合した一体化構造となる。このため、誘電体層と導電性高分子層の密着性をより強固にとすることができる。
【００２８】
また、上述のように、カップリング剤層のホスホン酸基が導電性高分子のドーパントとして機能することから、導電性高分子層の導電率を向上させることができ、ＥＳＲを低減することができる。
【００２９】
導電性高分子層の誘電体層への被覆率の増加は、固体電解コンデンサの電極面積を増加させることができる。このため、固体電解コンデンサの静電容量を高くすることができる。
【００３０】
また、カップリング剤層が誘電体層の表面を均一に覆うことにより、カップリング剤層のアルキル部位が誘電体層と第１の導電性高分子層との間で絶縁膜として機能するため、誘電体層の欠陥に起因する漏れ電流を低減することができる。
【００３１】
また、誘電体層と第１のカップリング剤層、及び第１のカップリング剤層と第１の導電性高分子層の間を結合することができるので、界面の密着性が向上し、接触抵抗を低減することができ、ＥＳＲを低減することができる。
【００３２】
シランカップリング剤の反応は、水により加水分解されて、シラノール（Ｓｉ−ＯＲ→Ｓｉ−ＯＨ）となり、部分的に縮合してオリゴマー状態となる。これに続いて、無機質表面の水酸基に吸着し、無機材料を加熱することで脱水縮合反応して強固な化学結合となる。この反応では、水により加水分解反応が開始するため、大気中や溶媒中の水分が含まれない雰囲気で作業するか、シランカップリング剤溶液を調製した後すぐに使用する必要がある。これに対して、ホスホン酸基を有する本発明のカップリング剤は、はじめから水酸基を有した構造（Ｐ−ＯＨ）であるため、シランカップリング剤のような加水分解反応を必要としない。このため、大気中や溶媒中の水分の影響を受けない。従って、ホスホン酸基を有するカップリング剤は、保存安定性に優れており、本発明によれば、品質の安定した固体電解コンデンサを製造することができる。
【００３３】
本発明の第１の局面においては、少なくとも２つのホスホン酸基をアルキル基を介して結合したカップリング剤を用いて、誘電体層の上に第１のカップリング剤層を形成し、この第１のカップリング剤層の上に第１の導電性高分子層を形成している。このため、第１のカップリング剤層による誘電体層の被覆率を高め、また誘電体層と第１の導電性高分子層が第１のカップリング剤層を介して結合するため、密着性を高めることができる。このため、静電容量が高く、かつＥＳＲが小さい固体電解コンデンサとすることができる。
【００３４】
本発明の第１の局面においては、第１の導電性高分子層の上方に、陰極層が設けられる。従って、第１の導電性高分子層の上に陰極層が直接設けられてもよいし、他の層を介して第１の導電性高分子層の上に陰極層が設けられてもよい。従って、例えば、第１の導電性高分子層の上に第２の導電性高分子層を設け、第２の導電性高分子層の上に陰極層が設けられてもよい。
【００３５】
＜本発明の第２の局面＞
本発明の第２の局面は、本発明の第１の局面において、さらに、第１の導電性高分子層の上に設けられる第２のカップリング剤層と、第２のカップリング剤層の上に設けられる第２の導電性高分子層とを備え、陰極層が第２の導電性高分子層の上方に設けられている。
【００３６】
従って、本発明の第２の局面においては、上述の本発明の第１の局面における作用効果を発揮するとともに、以下のような作用効果を発揮する。
【００３７】
本発明の第２の局面においては、第１の導電性高分子層、第２のカップリング剤層、及び第２の導電性高分子層を順次形成しているので、第２のカップリング剤層により、第１の導電性高分子層の導電率を高めることができる。また、第２のカップリング剤層を介して第１の導電性高分子層と第２の導電性高分子層の間の密着性をさらに高めることができる。このため、ＥＳＲをさらに低減することができる。
【００３８】
また、第１の導電性高分子層を形成する際の重合反応やプロセスによって、誘電体層に欠陥が生成した場合、この欠陥部分の上にカップリング剤層が形成されるため、漏れ電流を小さくすることができる。
【００３９】
また、本発明の第２の局面においては、第２の導電性高分子層の上に第３の導電性高分子層を形成し、第３の導電性高分子層の上方に陰極層を形成してもよい。また、この場合、第２の導電性高分子層と第３の導電性高分子層の間に第３のカップリング剤層を設けてもよい。この第３のカップリング剤層の一部も、第２の導電性高分子層にドーパントとして取り込まれるので、第２の導電性高分子層の導電性を向上させることができるとともに、第３のカップリング剤層を介して第２の導電性高分子層と第３の導電性高分子層の密着性を向上させることができる。このため、ＥＳＲをさらに低減させることができる。
【００４０】
＜本発明の第３の局面＞
本発明の第３の局面においては、誘電体層の上に、第１の導電性高分子層を設け、第１の導電性高分子層の上にカップリング剤層を設け、カップリング剤層の上に第２の導電性高分子層を設け、第２の導電性高分子層の上方に陰極層を設けている。
【００４１】
従って、上述の本発明の第２の局面と同様に、第１の導電性高分子層、カップリング剤層、及び第２の導電性高分子層を順次形成しているので、カップリング剤層により第１の導電性高分子層の導電率を高めることができる。また、カップリング剤層を介することにより、第１の導電性高分子層と第２の導電性高分子層の間の密着性をさらに高めることができる。このため、ＥＳＲをさらに低減することができる。
【００４２】
また、第１の導電性高分子層を形成する際の重合反応やプロセスによって、誘電体層に欠陥が生成した場合、この欠陥部分の上にカップリング剤層が形成されるため、漏れ電流を小さくすることができる。
【００４３】
第３の局面においても、第２の局面と同様に、第２の導電性高分子層の上に第３の導電性高分子層を形成し、第３の導電性高分子層の上方に陰極層を形成してもよい。また、この場合、第２の導電性高分子層と第３の導電性高分子層の間に第２のカップリング剤層を設けてもよい。この第２のカップリング剤層の一部も、第２の導電性高分子層にドーパントとして取り込まれるので、第２の導電性高分子層の導電性を向上させることができるとともに、第２のカップリング剤層を介して第２の導電性高分子層と第３の導電性高分子層の密着性を向上させることができる。このため、ＥＳＲをさらに低減させることができる。
【００４４】
＜カップリング剤＞
本発明において用いるカップリング剤は、少なくとも２つのホスホン酸基をアルカリ基を介して結合したカップリング剤である。このようなカップリング剤として、分子の両末端にそれぞれホスホン酸基を有するカップリング剤が挙げられ、具体的には、上記の一般式で表わされるカップリング剤が挙げられる。
【００４５】
上記一般式で表わされるカップリング剤の具体例としては、メチレンジホスホン酸（Methylenediphosphonic acid）、１，８−オクタンジホスホン酸（Octanediphosphonic acid）、１２−ホスホノドデシルホスホン酸（（12-Phosphonododecyl）phosphonic acid）などが挙げられる。
【００４６】
カップリング剤における一方のホスホン酸基が誘電体層と反応すると、他方のホスホン酸基はカップリング剤層の上にドーパントとして存在している。本発明のカップリング剤を用いることにより、１段階の反応で、簡単にドーパントを誘電体層表面にカップリングすることができる。従来の材料では、誘電体層にカップリング剤をカップリングした後に、さらにドーパント機能を付与するために、反応が必要である。これに対し、本発明によれば、１回の反応でカップリングすることができる。
【００４７】
カップリング剤層の形成は、カップリング剤溶液への浸漬、カップリング剤溶液中での電気化学処理、カップリング剤蒸気を暴露させることによる処理等の方法で行うことができる。
【００４８】
＜導電性高分子層の導電性高分子＞
本発明における導電性高分子を形成する導電性高分子モノマーとしては、ピロール、チオフェン、アニリン及びこれらの誘導体が挙げられる。本発明における導電性高分子層は、化学的酸化重合または電気化学的電解重合などにより形成することができる。
【００４９】
＜実施例＞
以下、本発明に従う具体的な実施例により、本発明をさらに詳細に説明するが、本発明は以下の実施例に限定されるものではない。
【００５０】
（実施例１）
本実施例は、本発明の第１の局面に従う実施例である。
【００５１】
図１は、本実施例の固体電解コンデンサを示す模式的断面図である。略直方体形状を有する陽極１には、陽極リード１２の一部が埋め込まれている。陽極１の表面には、誘電体層２が形成されている。陽極１は、弁作用金属またはその合金からなる粉末を焼結した多孔質体から形成されている。弁作用金属としては、例えば、タンタル、ニオブ、チタン、アルミニウム、ハウフニウム、ジルコニウム等が挙げられる。弁作用金属の合金としては、これらの弁作用金属を５０原子％以上含む合金が挙げられる。なお、具体的には、多孔質体の陽極１は、多数の粉末を互いに間隔を空けて焼結することにより、成形されたものであり、陽極１を構成する粉末の表面に、誘電体層２が形成されている。
【００５２】
誘電体層２の表面を、２つのホスホン酸基を有するカップリング剤で表面処理することにより、第１のカップリング剤層３が形成されている。第１のカップリング剤層３の上には、第１の導電性高分子層４が形成されている。第１の導電性高分子層４も、陽極１の内部の第１のカップリング剤層３の上に形成されている。本実施例において、第１の導電性高分子層４は、化学的酸化重合により形成されている。第１の導電性高分子層４の上には、第２の導電性高分子層５が形成されている。第２の導電性高分子層５は、陽極１を構成する粉末の隙間を埋めるように形成されている。第２の導電性高分子層５は、本実施例において、電気化学的電解重合により形成されている。
【００５３】
陽極１の外周部の第２の導電性高分子層５の上には、カーボン層９が形成されている。カーボン層９は、カーボンペーストを塗布し乾燥することにより形成されている。カーボン層９の上には、銀層１０が形成されている。銀層１０は、銀ペーストを塗布し、乾燥することにより形成されている。カーボン層９と銀層１０から陰極層１１が構成されている。
【００５４】
図２は、本実施例における陽極１の内部を拡大して示す模式的断面図である。図２に示すように、陽極１は、多孔質体であり、多孔質体の内部の表面上にも誘電体層２が形成されており、この誘電体層２の上に、第１のカップリング剤層３が形成され、第１のカップリング剤層３の上に第１の導電性高分子層４が形成されている。第１のカップリング剤層３及び第１の導電性高分子層４は、陽極１である多孔質体の内部にも形成されている。第２の導電性高分子層５は、第１の導電性高分子層４の上に形成されている。第２の導電性高分子層５は、陽極１である多孔質体の内部に形成されていてもよい。
【００５５】
上述のように、陽極１の外周部の第２の導電性高分子層５の上には、カーボン層９及び銀層１０が形成されている。
【００５６】
以上のようにしてコンデンサ素子が形成される。コンデンサ素子に、陽極端子及び陰極端子を接続し、陽極端子及び陰極端子の端部が露出するように樹脂外装体をモールド成形し、固体電解コンデンサが作製される。陰極端子は銀層１０に導電性接着層を介して接続され、陽極端子は陽極リード１２に溶接などにより接続される。
【００５７】
本実施例の固体電解コンデンサは、より具体的には、以下のようにして作製した。陽極１は、２．３ｍｍ×１．８ｍｍ×１．０ｍｍの直方体の形状を有しており、側面（２．３ｍｍ×１．０ｍｍ）に陽極リード１２が埋設されている。陽極１及び陽極リード１２は、タンタル（Ｔａ）から形成されており、陽極１は、タンタルの粉末を焼結した多孔質体から形成されている。陽極１を、６５℃のリン酸水溶液中で定電圧１０Ｖを印加して１０時間、電解酸化（陽極酸化）することにより、陽極１の表面に誘電体層２を形成した。
【００５８】
次に、誘電体層２を形成した陽極１を、２つのホスホン酸基を有するカップリング剤であるメチレンジホスホン酸（東京化成社製）を５ｍＭ（ミリモル／リットル）の濃度で含む２５℃のイソプロピルアルコール溶液中に１時間浸漬した後取り出し、イソプロピルアルコールで洗浄し、その後６０℃で１０分間乾燥した。これにより、誘電体層２の上に、第１のカップリング剤層３を形成した。第１のカップリング剤層３の膜厚は、約１ｎｍであった。
【００５９】
次に、ピロール３．０Ｍ（モル／リットル）を含むエタノール溶液に５分間浸漬し、次に過硫酸アンモニウム０．１Ｍ及びアルキルナフタレンスルホン酸０．１Ｍを含む水溶液に２５℃で５分間浸漬して、誘電体層２の上に、第１の導電性高分子層４を形成した。次に、ピロール０．２Ｍ及びアルキルナフタレンスルホン酸０．２Ｍを含む２５℃の水溶液中に、第１の導電性高分子層４を形成した陽極１を浸漬し、第１の導電性高分子層４をアノードとして、０．５ｍＡの電流を３時間通電することにより第２の導電性高分子層５を形成した。
【００６０】
次に、陽極１の外周部の第２の導電性高分子層５の上に、カーボンペーストを塗布した後乾燥し、カーボン層９を形成した。カーボン層９の上に、銀ペーストを塗布して乾燥し、銀層１０を形成した。さらに、陽極リード１２に陽極端子を溶接し、銀層１０の上に導電性接着層を介して陰極端子を接続し、エポキシ樹脂でトランスファー成形により陽極端子及び陰極端子の端部が露出するようにコンデンサ素子を被覆して、固体電解コンデンサＡを作製した。
【００６１】
図７は、本実施例における誘電体層２、第１のカップリング剤層３、及び第１の導電性高分子層４における結合状態を示す模式図である。図７に示すように、第１のカップリング剤層３におけるカップリング剤の一方のホスホン酸基は、誘電体層２に結合している。また、第１のカップリング剤層３におけるカップリング剤の他方のホスホン酸基は、第１の導電性高分子層４の導電性高分子と結合している。このように、第１の導電性高分子層４は、第１のカップリング剤層３を介して誘電体層２と結合しているため、界面の密着性が向上し、ＥＳＲを低減することができる。
【００６２】
また、誘電体層２と、第１の導電性高分子層４が、第１のカップリング剤層３を介して結合しているため、密着性が高く、固体電解コンデンサの電極面積を高めることができるので、静電容量を高めることができる。
【００６３】
（実施例２）
本実施例の固体電解コンデンサは、実施例１において、第１のカップリング剤層に用いる２つのホスホン酸基を有するカップリング剤として、１，８−オクタンジホスホン酸（アルドリッチ社製）を用いた以外は、実施例１と同様に固体電解コンデンサＢを作製した。
【００６４】
（実施例３）
本実施例の固体電解コンデンサは、実施例１において、第１のカップリング剤層に用いる２つのホスホン酸基を有するカップリング剤として、１ｍＭ（ミリモル／リットル）の１２−ホスホノドデシルホスホン酸（アルドリッチ社製）を用いた以外は、実施例１と同様に固体電解コンデンサＣを作製した。
【００６５】
（実施例４）
本実施例は、本発明の第３の局面に従う実施例である。
【００６６】
図３は、本実施例の固体電解コンデンサを示す模式的断面図である。図３に示すように、本実施例の固体電解コンデンサにおいては、陽極１に誘電体層２を形成した後、第１の導電性高分子層４を形成し、第１の導電性高分子層４の上に、第２のカップリング剤層８を形成している。第１の導電性高分子層は、ピロール３．０Ｍ（モル／リットル）を含むエタノール溶液に５分間浸漬し、次に過硫酸アンモニウム０．１Ｍ及びアルキルナフタレンスルホン酸０．１Ｍを含む水溶液に２５℃で５分間浸漬して、誘電体層２の上に、第１の導電性高分子層４を形成した。次に、２つのホスホン酸基を有するカップリング剤である１２−ホスホノドデシルホスホン酸（アルドリッチ社製）を１ｍＭ（ミリモル／リットル）の濃度で含む２５℃のイソプロピルアルコール溶液中に１時間浸漬した後取り出し、イソプロピルアルコールで洗浄し、その後６０℃で１０分間乾燥した。これにより、第１の導電性高分子層４の上に、第２のカップリング剤層８を形成した。第２のカップリング剤層８を形成した後、実施例１と同様にして、第２の導電性高分子層５を形成している。第２の導電性高分子層５を形成した後、実施例１と同様にして、陰極層１１を形成し、陽極端子及び陰極端子を接続して、樹脂外装体を形成し、固体電解コンデンサＤを作製した。
【００６７】
図８は、本実施例における第１の導電性高分子層４、第２のカップリング剤層８、及び第２の導電性高分子層５における結合状態を示す模式図である。図８に示すように、第２のカップリング剤層８におけるカップリング剤の一方のホスホン酸基は、第１の導電性高分子層４における導電性高分子中のピロール基のＮと結合している。また、第２のカップリング剤層８におけるカップリング剤の他方のホスホン酸基は、第２の導電性高分子層５における導電性高分子のピロール基のＮと結合している。
【００６８】
従って、第１の導電性高分子層４と第２の導電性高分子層５の間を、第２のカップリング剤層８のカップリング剤が結合しているため、第１の導電性高分子層４と第２の導電性高分子層５の密着性を向上し、ＥＳＲをさらに低減することができる。
【００６９】
（実施例５）
本実施例は、本発明の第２の局面に従う実施例である。
【００７０】
図４は、本実施例の固体電解コンデンサを示す模式的断面図である。図４に示すように、本実施例の固体電解コンデンサにおいては、陽極１に誘電体層２を形成した後、第１のカップリング剤層３、第１の導電性高分子層４を形成した後、第２のカップリング剤層８を形成している。誘電体層２を形成した後、実施例４と同様に、１２−ホスホノドデシルホスホン酸（アルドリッチ社製）を１ｍＭ（ミリモル／リットル）含む２５℃のイソプロピルアルコール溶液中に１時間浸漬した後取り出し、イソプロピルアルコールで洗浄し、その後６０℃で１０分間乾燥させることにより、第１のカップリング剤層３を形成した。第１のカップリング剤層３を形成した後、実施例４と同様にして、第１の導電性高分子層４を形成した。第１の導電性高分子層４を形成した後、実施例４と同様にして、第２のカップリング剤層８を形成した。第２のカップリング剤層８を形成した後、実施例４と同様にして、第２の導電性高分子層５を形成した。第２の導電性高分子層５を形成した後、実施例１と同様にして、陰極層１１を陽極端子及び陰極端子を接続して、樹脂外装体を形成し、固体電解コンデンサＥを作製した。
【００７１】
（実施例６）
本実施例は、本発明の第２の局面に従う実施例である。
【００７２】
図５は、本実施例の固体電解コンデンサを示す模式的断面図である。図５に示すように、本実施例では、導電性高分子層を化学重合で複数回繰り返して導電性高分子層７を形成した構造である。また、実施例１において、導電性高分子モノマーとしてピロールの代わりに、３，４−エチレンジオキシチオフェンを用いた。誘電体層２を形成した後、実施例５と同様に、１２−ホスホノドデシルホスホン酸（アルドリッチ社製）を１ｍＭ（ミリモル／リットル）含むイソプロピルアルコール溶液中に１時間浸漬した後、イソプロピルアルコールで洗浄し、その後６０℃で１０分間乾燥させることにより、第１のカップリング剤層３を形成した。第１のカップリング剤層３を形成した後、３，４−エチレンジオキシチオフェンに５分間浸漬し、次にパラトルエンスルホン酸第二鉄４０質量％ｎ−ブタノール溶液を含む水溶液に２５℃で１分間浸漬して、６０℃、１時間乾燥後、エタノールで洗浄を行い、第１の導電性高分子層４を形成した。次に、第１の導電性高分子層４を形成した後、実施例５と同様にして、第２のカップリング剤層８を形成した。第２のカップリング剤層８を形成した後、第１の導電性高分子層４を形成したときと同様にして、３，４−エチレンジオキシチオフェンとパラトルエンスルホン酸第二鉄４０質量％ｎ−ブタノール溶液を用いて第２の導電性高分子層５を形成した。導電性高分子層７が約５０μｍになるまで、同様の方法を繰り返し行い、第３の導電性高分子層６を形成した。第３の導電性高分子層６を形成後、実施例１と同様にして、陰極層１１を陽極端子及び陰極端子を接続して、樹脂外装体を形成し、固体電解コンデンサＦを作製した。
【００７３】
（比較例１）
図６は、比較例１の固体電解コンデンサを示す模式的断面図である。図６に示すように、比較例１においては、陽極１に誘電体層２を形成した後、その上に第１の導電性高分子層４及び第２の導電性高分子層５を形成している。従って、カップリング剤層を形成していない。それ以外は、実施例１と同様にして固体電解コンデンサＧを作製した。
【００７４】
（比較例２）
実施例１において、本発明の２つのホスホン酸基をアルキル基を介して結合したカップリング剤に代えて、シランカップリングを用いた。シランカップリング剤としては、３−メルカプトプロピルトリメトキシシラン（商品名「ＫＢＭ−８０３」、信越化学社製シランカップリング剤）を用いた。３−メルカプトプロピルトリメトキシシランを０．１Ｍ含む２５℃の水溶液に１０分間浸漬させた後、１３０℃で３０分間乾燥させて、純水で洗浄し、再び１００℃で乾燥させることにより、第１のカップリング剤層３を形成した。それ以外は、実施例１と同様にして固体電解コンデンサＨを作製した。
【００７５】
（比較例３）
実施例３において、２つのホスホン酸基を有するカップリング剤に代えて、モノホスホン酸基を有するカップリング剤を用いた。カップリング剤としては、ドデシルホスホン酸（n-dodecylphosphonic acid、東京化成社製）を用いた。ドデシルホスホン酸を５ｍＭ（ミリモル／リットル）の濃度で含む２５℃のイソプロピルアルコール溶液中に１時間浸漬した後取り出し、イソプロピルアルコールで洗浄し、その後６０℃で１０分間乾燥した。これにより、誘電体層２の上に、第１のカップリング剤層３を形成した。それ以外は、実施例１と同様にして固体電解コンデンサＩを作製した。
【００７６】
（比較例４）
実施例４において、２つのホスホン酸基を有するカップリング剤に代えて、比較例３と同様のカップリング剤を用いて第２のカップリング剤層８を形成する以外は、実施例４と同様にして固体電解コンデンサＪを作製した。
【００７７】
（比較例５）
実施例５において、２つのホスホン酸基を有するカップリング剤に代えて、比較例３と同様のカップリング剤を用いて第１のカップリング剤層３と第２のカップリング剤層８を形成する以外は、実施例５と同様にして固体電解コンデンサＫを作製した。
【００７８】
（比較例６）
実施例６において、２つのホスホン酸基を有するカップリング剤に代えて、比較例３と同様のカップリング剤を用いてカップリング剤層３とカップリング剤層８を形成する以外は、実施例６と同様にして固体電解コンデンサＬを作製した。
【００７９】
〔固体電解コンデンサの特性の評価〕
実施例１〜３の固体電解コンデンサＡ〜Ｃ及び比較例１〜３の固体電解コンデンサＧ〜Ｉについて、静電容量とＥＳＲを測定した。静電容量は、ＬＣＲメータ（インダクタンス−キャパシタンス−レジスタンス測定装置）を用いて、周波数１２０Ｈｚで測定した。ＥＳＲは、ＬＣＲメータを用いて、周波数１００ｋＨｚで測定した。測定結果を表１に示す。なお、表１に示す値は、比較例１を基準とした相対値である。
【００８０】
【表１】
0005566709.tif 000003
【００８１】
本発明の第１の局面に従う実施例１〜３の固体電解コンデンサＡ〜Ｃは、比較例１〜３の固体電解コンデンサＧ〜Ｉに比べ、静電容量が高く、ＥＳＲが小さくなっている。本発明の第１の局面に従い、カップリング剤層を形成することにより、導電性高分子層の被覆率が改善され、静電容量が増加すると考えられる。また、誘電体層に対する導電性高分子層の密着性と導電性高分子層に対する導電性高分子層の密着性がより強固になるため、誘電体層と導電性高分子層、導電性高分子層と導電性高分子層の接触抵抗が低減し、ＥＳＲが低減すると考えられる。
【００８２】
また、カップリング剤において２つのホスホン酸基を結合しているアルキル鎖の鎖長が短いと、ＥＳＲを効果的に低減することができる。また、２つのホスホン酸基をアルキル基を介して結合した本発明のカップリング剤を用いた実施例３の固体電解コンデンサＣと、ホスホン酸基を１つしか有さないホスホン酸基を有するカップリング剤を用いた比較例３の固体電解コンデンサＩと比較すると、ホスホン酸基を２つ有するカップリング剤を用いることにより、静電容量が高く、ＥＳＲを低減できることがわかる。これは、ホスホン酸基を２つ有するカップリング剤の方が、導電性高分子層の誘電体層への被覆率を高めること、すなわち電極面積を大きくすることができるため静電容量が高くなると考えられる。また、誘電体層と導電性高分子層が化学結合により密着性が向上することで、接触抵抗が低減し、ＥＳＲが低減すると考えられる。
【００８３】
実施例４の固体電解コンデンサＤ及び比較例４の固体電解コンデンサＪについて、上記と同様にして、静電容量及びＥＳＲを測定した。測定結果を表２に示す。なお、表２に示す値は、比較例４を基準とした相対値である。
【００８４】
【表２】
0005566709.tif 000004
【００８５】
実施例４の固体電解コンデンサＤと比較例４の固体電解コンデンサＪを比較すると、ホスホン酸基を２つ有するカップリング剤を用いた実施例４の固体電解コンデンサＤにおいて、ＥＳＲが低減されている。これは、ホスホン酸基を２つ有するカップリング剤の方が、ホスホン酸基を１つのみ有するカップリング剤に比べて、導電性高分子層間を化学結合により密着性が向上することで接触抵抗が低減し、ＥＳＲが低減すると考えられる。
【００８６】
実施例５の固体電解コンデンサＥ及び比較例５の固体電解コンデンサＫについて、上記と同様にして静電容量及びＥＳＲを測定した。測定結果を表３に示す。なお、表３に示す値は、比較例５を基準とした相対値である。
【００８７】
【表３】
0005566709.tif 000005
【００８８】
実施例５の固体電解コンデンサＥは、誘電体層２と第１の導電性高分子層４の間に第１のカップリング剤層３を、第１の導電性高分子層４と第２の導電性高分子層５の間に第２のカップリング剤層８を形成しており、これにより、静電容量をさらに高く、ＥＳＲをさらに低減できることがわかる。
【００８９】
実施例６の固体電解コンデンサＦ及び比較例６の固体電解コンデンサＬについて、上記と同様にして静電容量及びＥＳＲを測定した。測定結果を表４に示す。なお、表４に示す値は、比較例６を基準とした相対値である。
【００９０】
【表４】
0005566709.tif 000006
【００９１】
実施例６の固体電解コンデンサＦは、導電性高分子層にポリピロールに代えて導電率の高いポリ（３，４−エチレンジオキシチオフェン）を用いており、導電率の高い導電性高分子を用いることにより、ＥＳＲをさらに低減できることがわかる。
【符号の説明】
【００９２】
１…陽極
２…誘電体層
３…第１のカップリング剤層
４…第１の導電性高分子層
５…第２の導電性高分子層
６…第３の導電性高分子層
７…導電性高分子層
８…第２のカップリング剤層
９…カーボン層
１０…銀層
１１…陰極層
１２…陽極リード
【図１】
0005566709.tif 000008
【図２】
0005566709.tif 000009
【図３】
0005566709.tif 000010
【図４】
0005566709.tif 000011
【図５】
0005566709.tif 000012
【図６】
0005566709.tif 000013
【図７】
0005566709.tif 000014
【図８】
0005566709.tif 000015